(57)【要約】  芳香族ビニル化合物由来の構造単位を主体とする重合体ブロック（Ａ）と共役ジエン化合物由来の構造単位を主体とする重合体ブロック（Ｂ）とを有し、少なくとも１つの末端が該重合体ブロック（Ａ）で構成されているブロック共重合体の水素添加物である水添ブロック共重合体（Ｘ）と、４０℃における動粘度が２５ｍｍ２／ｓ以下のオイル（Ｙ）とを含有し、該水添ブロック共重合体（Ｘ）１００質量部に対する該オイル（Ｙ）の含有量が４５０〜１５００質量部であるコンパウンド樹脂、及びこれを含む人体模型である。【特許請求の範囲】
【請求項１】
芳香族ビニル化合物由来の構造単位を主体とする重合体ブロック（Ａ）と共役ジエン化合物由来の構造単位を主体とする重合体ブロック（Ｂ）とを有し、少なくとも１つの末端が該重合体ブロック（Ａ）で構成されているブロック共重合体（Ｘ’）の水素添加物である水添ブロック共重合体（Ｘ）と、４０℃における動粘度が２５ｍｍ２／ｓ以下のオイル（Ｙ）とを含有し、該水添ブロック共重合体（Ｘ）１００質量部に対する該オイル（Ｙ）の含有量が４５０〜１５００質量部である、コンパウンド樹脂。
【請求項２】
前記芳香族ビニル化合物がスチレンである、請求項１に記載のコンパウンド樹脂。
【請求項３】
前記共役ジエン化合物がブタジエン及びイソプレンからなる群から選ばれる少なくとも１種である、請求項１又は２に記載のコンパウンド樹脂。
【請求項４】
前記オイル（Ｙ）がパラフィン系プロセスオイルである、請求項１〜３のいずれか１項に記載のコンパウンド樹脂。
【請求項５】
さらに紫外線吸収剤を含有する、請求項１〜４のいずれか１項に記載のコンパウンド樹脂。
【請求項６】
請求項１〜５のいずれか１項に記載のコンパウンド樹脂を含む人体模型。
【請求項７】
前記コンパウンド樹脂により構成された、皮膚、脂肪、臓器、筋肉、及び血管からなる群から選ばれる少なくとも１つの部位を含む、請求項６に記載の人体模型。
【請求項８】
医療用ファントム用途又は医療用シミュレータ用途である、請求項６又は７に記載の人体模型。
【発明の詳細な説明】
【技術分野】
【０００１】
本発明は、コンパウンド樹脂及びこれを含む人体模型に関する。
【背景技術】
【０００２】
熱可塑性エラストマーは、各種緩衝材、制振材シーリング材、グリップ類、粘着剤、玩具などに成形されて利用されている。さらに近年、熱可塑性エラストマーの質感を利用して、熱可塑性エラストマーを医療用ファントムや医療用シミュレータなどに搭載する内蔵模型や人体模型に用いることが検討されている。【０００３】
例えば特許文献１には、所定の構造を有するリビングポリマーとカップリング剤とを反応させて得られるブロック共重合体を水素添加（以下、水添と略称することがある）し得られる水添ブロック共重合体、及び、該水添ブロック共重合体と非芳香族系ゴム用軟化剤とを含み、流動性、圧縮永久ひずみ性、柔軟性、耐候性に優れる熱可塑性エラストマー組成物が開示されている。また、熱可塑性エラストマー組成物の用途として医療用途、試験用人工皮膚等が挙げられている。
特許文献２には、ウレタンからなる人体模型であって、乳房及び臀部など、人体において他の部分よりも比較的柔らかい部分に低反発ウレタンを用い、前記以外の部分に硬質ウレタンを用いて、実際の人体において柔らかい部分の質感を人体に近いものとした人体模型が開示されている。さらに、人体模型として、マネキン人形、医療用（触診や看護）の訓練用の人体模型が開示されている。
【先行技術文献】
【特許文献】
【０００４】
【特許文献１】国際公開第２０１０／０２４３８２号
【特許文献２】特開２０１５−１１２２７０号公報
【発明の概要】
【発明が解決しようとする課題】
【０００５】
特許文献１の実施例においては、熱可塑性エラストマー組成物を柔らかくするために、非芳香族系ゴム用軟化剤として高粘度のオイル（ＰＷ−３２）を使用している。しかしながら当該組成物は、混錬後にベタツキ感が生じる上に硬い組成物となるため人肌のような質感を得にくく、人体模型に使用する場合には質感の向上が望まれる。また前記オイルは熱可塑性エラストマーに対する配合比率を高めるにつれて均一に混錬しにくくなり、熱可塑性エラストマーの分散性の悪い樹脂となる。【０００６】
特許文献２に記載のウレタンからなる人体模型は、実際の人体に近い質感であり、皮膚が形成されたような質感があることが記載されている。しかしながらポリウレタンの比重は１．２であり、人体又は臓器の比重に比べて高いため、人体及び臓器の実際の重量感が再現できない。
また、医療行為及び診療行為などの練習台として人体模型を使用する場合において、繰り返し人体模型を使用することから、耐久性を向上する要求も高まっている。【０００７】
本発明が解決しようとする課題は、比重が人体に近く、人肌や内臓に近い質感を有し、さらに高い耐久性を有する、人体模型の製造に適したコンパウンド樹脂、及び人体模型を提供することにある。
【課題を解決するための手段】
【０００８】
本発明者らが鋭意検討した結果、所定の構成の水添ブロック共重合体に対し、所定のオイルを所定量配合したコンパウンド樹脂とすることにより、上記課題を解決し得ることを見出した。【０００９】
本発明は、下記［１］〜［８］に関する。
［１］芳香族ビニル化合物由来の構造単位を主体とする重合体ブロック（Ａ）と共役ジエン化合物由来の構造単位を主体とする重合体ブロック（Ｂ）とを有し、少なくとも１つの末端が該重合体ブロック（Ａ）で構成されているブロック共重合体（Ｘ’）の水素添加物である水添ブロック共重合体（Ｘ）と、４０℃における動粘度が２５ｍｍ２／ｓ以下のオイル（Ｙ）とを含有し、該水添ブロック共重合体（Ｘ）１００質量部に対する該オイル（Ｙ）の含有量が４５０〜１５００質量部である、コンパウンド樹脂。
［２］前記芳香族ビニル化合物がスチレンである、上記［１］に記載のコンパウンド樹脂。
［３］前記共役ジエン化合物がブタジエン及びイソプレンからなる群から選ばれる少なくとも１種である、上記［１］又は［２］に記載のコンパウンド樹脂。
［４］前記オイル（Ｙ）がパラフィン系プロセスオイルである、上記［１］〜［３］のいずれか１項に記載のコンパウンド樹脂。
［５］さらに紫外線吸収剤を含有する、上記［１］〜［４］のいずれか１項に記載のコンパウンド樹脂。
［６］上記［１］〜［５］のいずれか１項に記載のコンパウンド樹脂を含む人体模型。
［７］前記コンパウンド樹脂により構成された、皮膚、脂肪、臓器、筋肉、及び血管からなる群から選ばれる少なくとも１つの部位を含む、上記［６］に記載の人体模型。
［８］医療用ファントム用途又は医療用シミュレータ用途である、上記［６］又は［７］に記載の人体模型。
【発明の効果】
【００１０】
本発明のコンパウンド樹脂は比重が人体に近く、人肌や内臓に近い質感を有し、さらに高い耐久性を有するため、人体模型への用途展開、特に医療用ファントム用途又は医療用シミュレータに搭載する擬似生体素材として有用である。
【発明を実施するための形態】
【００１１】
［コンパウンド樹脂］
本発明のコンパウンド樹脂は、芳香族ビニル化合物由来の構造単位を主体とする重合体ブロック（Ａ）と共役ジエン化合物由来の構造単位を主体とする重合体ブロック（Ｂ）とを有し、少なくとも１つの末端が該重合体ブロック（Ａ）で構成されているブロック共重合体（Ｘ’）の水素添加物である水添ブロック共重合体（Ｘ）と、４０℃における動粘度が２５ｍｍ２／ｓ以下のオイル（Ｙ）とを含有し、該水添ブロック共重合体（Ｘ）１００質量部に対する該オイル（Ｙ）の含有量が４５０〜１５００質量部である。
本発明のコンパウンド樹脂は上記所定の水添ブロック共重合体（Ｘ）を含有することで優れた伸縮性と耐久性とを発現する。また水添ブロック共重合体（Ｘ）に対し所定量のオイル（Ｙ）を含有することで、当該コンパウンド樹脂の比重が人体の比重（約１．０）に近くなり、かつ、人肌や内臓に近い質感を得ることができる。そのため本発明のコンパウンド樹脂を含む人体模型では、実際の人体の比重及び質感の両方を忠実に再現できる。
またオイル（Ｙ）の含有量を水添ブロック共重合体（Ｘ）１００質量部に対し４５０〜１５００質量部の範囲としてコンパウンド樹脂の質感を制御することができるので、本発明のコンパウンド樹脂により、人体の外皮のように硬さのある質感から、小腸、大腸のような高伸縮性かつ軟質な質感までを再現することができる。
【００１２】
＜水添ブロック共重合体（Ｘ）＞
本発明に用いる水添ブロック共重合体（Ｘ）は、芳香族ビニル化合物由来の構造単位を主体とする重合体ブロック（Ａ）と共役ジエン化合物由来の構造単位を主体とする重合体ブロック（Ｂ）とを有し、少なくとも１つの末端が該重合体ブロック（Ａ）で構成されているブロック共重合体（Ｘ’）の水素添加物である水添ブロック共重合体である。本発明のコンパウンド樹脂は上記特定の水添ブロック共重合体（Ｘ）を含有することで、伸縮性と耐久性とを備えた、エラストマー特性を有するコンパウンド樹脂となる。以下、ブロック共重合体（Ｘ’）を構成する重合体ブロック（Ａ）及び重合体ブロック（Ｂ）について順に説明する。
【００１３】
（重合体ブロック（Ａ））
重合体ブロック（Ａ）は、芳香族ビニル化合物由来の構造単位を主体とする。ここで言う「主体とする」とは、重合体ブロック（Ａ）の合計質量に基づいて芳香族ビニル化合物由来の構造単位を５０質量％以上含むことをいう。該重合体ブロック（Ａ）中の芳香族ビニル化合物由来の構造単位の含有量は、得られるコンパウンド樹脂の透明性及び機械的強度の観点から、重合体ブロック（Ａ）の合計質量に基づいて、７０質量％以上であることが好ましく、９０質量％以上であることがより好ましい。上限は１００質量％である。
上記芳香族ビニル化合物としては、例えばスチレン、ｏ−メチルスチレン、ｍ−メチルスチレン、ｐ−メチルスチレン、α−メチルスチレン、β−メチルスチレン、２，６−ジメチルスチレン、２，４−ジメチルスチレン、α−メチル−ｏ−メチルスチレン、α−メチル−ｍ−メチルスチレン、α−メチル−ｐ−メチルスチレン、β−メチル−ｏ−メチルスチレン、β−メチル−ｍ−メチルスチレン、β−メチル−ｐ−メチルスチレン、２，４，６−トリメチルスチレン、α−メチル−２，６−ジメチルスチレン、α−メチル−２，４−ジメチルスチレン、β−メチル−２，６−ジメチルスチレン、β−メチル−２，４−ジメチルスチレン、ｏ−クロロスチレン、ｍ−クロロスチレン、ｐ−クロロスチレン、２，６−ジクロロスチレン、２，４−ジクロロスチレン、α−クロロ−ｏ−クロロスチレン、α−クロロ−ｍ−クロロスチレン、α−クロロ−ｐ−クロロスチレン、β−クロロ−ｏ−クロロスチレン、β−クロロ−ｍ−クロロスチレン、β−クロロ−ｐ−クロロスチレン、２，４，６−トリクロロスチレン、α−クロロ−２，６−ジクロロスチレン、α−クロロ−２，４−ジクロロスチレン、β−クロロ−２，６−ジクロロスチレン、β−クロロ−２，４−ジクロロスチレン、ｏ−ｔ−ブチルスチレン、ｍ−ｔ−ブチルスチレン、ｐ−ｔ−ブチルスチレン、ｏ−メトキシスチレン、ｍ−メトキシスチレン、ｐ−メトキシスチレン、ｏ−クロロメチルスチレン、ｍ−クロロメチルスチレン、ｐ−クロロメチルスチレン、ｏ−、ｍ−又はｐ−ブロモメチルスチレン、シリル基で置換されたスチレン誘導体、インデン、ビニルナフタレン、ビニルアントラセン、Ｎ−ビニルカルバゾール等が挙げられる。
中でも、製造コストと物性バランスの観点から、スチレン及びα−メチルスチレンからなる群から選ばれる少なくとも１種が好ましく、スチレンがより好ましい。
【００１４】
但し、本発明の目的及び効果の妨げにならない限り、重合体ブロック（Ａ）は芳香族ビニル化合物以外の他の不飽和単量体由来の構造単位を含有していてもよい。該他の不飽和単量体としては、例えばブタジエン、イソプレン、２，３−ジメチル−１，３−ブタジエン、１，３−ペンタジエン、１，３−ヘキサジエン、イソブチレン、メタクリル酸メチル、メチルビニルエーテル、β−ピネン、８，９−ｐ−メンテン、ジペンテン、メチレンノルボルネン、及び２−メチレンテトラヒドロフランから選ばれる少なくとも１種が挙げられる。重合体ブロック（Ａ）が該他の不飽和単量体単位を含有する場合の結合形態は特に制限はなく、ランダム、テーパー状のいずれでもよい。
重合体ブロック（Ａ）中の芳香族ビニル化合物以外の他の不飽和単量体由来の構造単位の含有量は、重合体ブロック（Ａ）の合計質量に基づいて、通常は好ましくは３０質量％以下、より好ましくは１０質量％以下である。
【００１５】
重合体ブロック（Ａ）の数平均分子量は特に制限されないが、好ましくは２，５００〜１００，０００であり、より好ましくは５，０００〜５０，０００、さらに好ましくは５，０００〜４０，０００である。上記数平均分子量は、重合体ブロック１つあたりの数平均分子量である。なお、本明細書に記載の「数平均分子量」は全て、ゲル浸透クロマトグラフィー（ＧＰＣ）測定によって求めた標準ポリスチレン換算の数平均分子量である。
【００１６】
また、ブロック重合体（Ｘ’）における重合体ブロック（Ａ）の含有量は、引張特性及び柔軟性の観点から、５〜４０質量％であることが好ましく、１０〜３５質量％であることがより好ましく、１５〜３５質量％であることがさらに好ましい。ブロック重合体（Ｘ’）における重合体ブロック（Ａ）の含有量は、１Ｈ−ＮＭＲスペクトルにより求めた値である。またブロック重合体（Ｘ’）が重合体ブロック（Ａ）を複数有する場合、上記「重合体ブロック（Ａ）の含有量」とは、複数の重合体ブロック（Ａ）の合計含有量である。
【００１７】
（重合体ブロック（Ｂ））
重合体ブロック（Ｂ）は、共役ジエン化合物由来の構造単位を主体とする。ここで言う「主体とする」とは、重合体ブロック（Ｂ）の合計質量に基づいて共役ジエン化合物に由来する構造単位を５０質量％以上含むことをいう。該重合体ブロック（Ｂ）中の共役ジエン化合物に由来する構造単位の含有量は、重合体ブロック（Ｂ）の合計質量に基づいて、７０質量％以上であることが好ましく、９０質量％以上であることがより好ましい。上限は１００質量％である。
重合体ブロック（Ｂ）を構成する共役ジエン化合物としては、例えばブタジエン、イソプレン、２，３−ジメチル−１，３−ブタジエン、１，３−ペンタジエン、１，３−ヘキサジエン等から選ばれる少なくとも１種が挙げられる。中でも、ブタジエン及びイソプレンからなる群から選ばれる少なくとも１種が好ましく、ブタジエン及びイソプレンの混合物であることがより好ましい。重合体ブロック（Ｂ）を構成する共役ジエン化合物がブタジエン及びイソプレンの混合物である場合、その混合比率には特に制限はないが、好ましくはブタジエンとイソプレンとのモル比が１／９９〜９９／１、より好ましくは１０／９０〜９０／１０、さらに好ましくは３０／７０〜７０／３０の範囲である。
また、重合体ブロック（Ｂ）が２種以上の共役ジエン化合物（例えば、ブタジエンとイソプレン）に由来する構造単位から構成されている場合は、それらの結合形態は特に制限はなく、ランダム、テーパー、完全交互、一部ブロック状、ブロック、又はそれらの２種以上の組合せからなることができる。
【００１８】
重合体ブロック（Ｂ）の数平均分子量は特に制限されないが、得られるコンパウンド樹脂の柔軟性の観点から、好ましくは１０，０００〜３００，０００であり、より好ましくは２０，０００〜２７０，０００、さらに好ましくは４０，０００〜２４０，０００である。上記数平均分子量は、重合体ブロック１つあたりの数平均分子量である。
重合体ブロック（Ｂ）においては、ビニル結合構造単位（例えば、ブタジエン単量体の場合は１，２−結合構造単位であり、イソプレン単量体の場合は１，２−結合構造単位と３，４−結合構造単位の合計）の含有量が好ましくは５０モル％以下である。ビニル結合構造単位の含有量は、０〜３０モル％であるのがより好ましく、０〜２０モル％であるのがさらに好ましく、０〜１０モル％であるのがよりさらに好ましい。
【００１９】
さらに、重合体ブロック（Ｂ）は、本発明の目的及び効果の妨げにならない限り、共役ジエン化合物以外の他の重合性の単量体に由来する構造単位を含有していてもよい。該他の重合性の単量体としては、例えばスチレン、α−メチルスチレン、ｏ−メチルスチレン、ｍ−メチルスチレン、ｐ−メチルスチレン、ｐ−ｔ−ブチルスチレン、２，４−ジメチルスチレン、ビニルナフタレン及びビニルアントラセン等の芳香族ビニル化合物並びにメタクリル酸メチル、メチルビニルエーテル、Ｎ−ビニルカルバゾール、β−ピネン、８，９−ｐ−メンテン、ジペンテン、メチレンノルボルネン、２−メチレンテトラヒドロフラン等から選ばれる少なくとも１種の化合物が好ましく挙げられる。重合体ブロック（Ｂ）が共役ジエン化合物以外の他の重合体の単量体に由来する構造単位を含有する場合、その結合形態は特に制限はなく、ランダム、テーパー状のいずれでもよい。
重合体ブロック（Ｂ）中の共役ジエン化合物以外の他の重合性の単量体に由来する構造単位の含有量は、重合体ブロック（Ｂ）の合計質量に基づいて、通常は好ましくは３０質量％以下、より好ましくは１０質量％以下である。
【００２０】
ブロック重合体（Ｘ’）における重合体ブロック（Ａ）と重合体ブロック（Ｂ）の合計含有量は、本発明の効果を得る観点から、７０質量％以上であることが好ましく、８０質量％以上であることがより好ましく、９０質量％以上であることがさらに好ましい。上限は１００質量％である。
【００２１】
（重合体ブロック（Ａ）と重合体ブロック（Ｂ）の結合様式）
水添ブロック共重合体（Ｘ）は重合体ブロック（Ａ）と重合体ブロック（Ｂ）とを有し、少なくとも１つの末端が重合体ブロック（Ａ）で構成されているブロック共重合体（Ｘ’）の水素添加物である。ブロック共重合体（Ｘ’）の少なくとも１つの末端が重合体ブロック（Ａ）で構成されていると、ブロック共重合体（Ｘ’）の水素添加物である水添ブロック共重合体（Ｘ）を用いて得られるコンパウンド樹脂は引張強度等の機械的強度が高くなり、人肌や内臓などの質感を忠実に再現することができる。上記効果を得る観点からは、ブロック共重合体（Ｘ’）のすべての末端が重合体ブロック（Ａ）で構成されていることがより好ましい。例えばブロック共重合体（Ｘ’）が直鎖状のブロック重合体である場合、その両末端が重合体ブロック（Ａ）で構成されていることがより好ましい。
前記ブロック共重合体（Ｘ’）の末端が前記重合体ブロック（Ｂ）のみで構成されている場合、得られる水添ブロック共重合体は後述するオイル（Ｙ）とのなじみが悪く、コンパウンド樹脂の機械的強度が十分に発現しないため質感が低下する傾向がある。
【００２２】
ブロック重合体（Ｘ’）においては、重合体ブロック（Ａ）と重合体ブロック（Ｂ）とが上記態様で結合している限り、その結合形式は限定されず、直鎖状、分岐状、放射状、又はこれらの２つ以上が組み合わさった結合様式のいずれでもよい。中でも、重合体ブロック（Ａ）と重合体ブロック（Ｂ）の結合形式は直鎖状であることが好ましく、その例としては重合体ブロック（Ａ）をＡで、また重合体ブロック（Ｂ）をＢで表したときに、Ａ−Ｂ−Ａで示されるトリブロック共重合体、Ａ−Ｂ−Ａ−Ｂで示されるテトラブロック共重合体、Ａ−Ｂ−Ａ−Ｂ−Ａで示されるペンタブロック共重合体、（Ａ−Ｂ）ｎＺ型共重合体（Ｚはカップリング剤残基を表し、ｎは３以上の整数を表す）等を挙げることができる。中でも、トリブロック共重合体（Ａ−Ｂ−Ａ）が、ブロック共重合体の製造の容易性、柔軟性等の点から好ましく用いられる。
ここで、本明細書においては、同種の重合体ブロックが二官能のカップリング剤等を介して直線状に結合している場合、結合している重合体ブロック全体は一つの重合体ブロックとして取り扱われる。これに従い、上記例示も含め、本来厳密にはＱ−Ｚ−Ｑ（Ｚはカップリング残基を表す）と表記されるべき重合体ブロックは、特に単独の重合体ブロックＱと区別する必要がある場合を除き、全体としてＱと表示される。本明細書においては、カップリング剤残基を含むこの種の重合体ブロックを上記のように取り扱うので、例えば、カップリング剤残基を含み、厳密にはＡ−Ｂ−Ｚ−Ｂ−Ａ（Ｚはカップリング残基を表す）と表記されるべきブロック共重合体はＡ−Ｂ−Ａと表記され、トリブロック共重合体の一例として取り扱われる。
また、ブロック共重合体（Ｘ’）には、本発明の目的を損なわない範囲内で、重合体ブロック（Ａ）及び重合体ブロック（Ｂ）以外の、他の重合性単量体からなる重合体ブロック（Ｃ）が存在していてもよい。この場合、重合体ブロック（Ｃ）をＣで表したとき、ブロック共重合体（Ｘ’）の構造としては、Ａ−Ｂ−Ｃ型トリブロック共重合体、Ａ−Ｂ−Ｃ−Ａ型テトラブロック共重合体、Ａ−Ｂ−Ａ−Ｃ型テトラブロック共重合体等が挙げられる。
【００２３】
本発明のコンパウンド樹脂に用いる水添ブロック共重合体（Ｘ）は、前記ブロック共重合体（Ｘ’）の水素添加物である。耐熱性及び耐候性の観点から、水添ブロック共重合体（Ｘ）においては、ブロック共重合体（Ｘ’）中の重合体ブロック（Ｂ）が有する炭素−炭素二重結合の８０モル％以上が水素添加されたものであることが好ましく、９０モル％以上が水添されたものであることがより好ましい。なお、上記の水素添加率は、重合体ブロック（Ｂ）中の共役ジエン化合物に由来する構造単位中の炭素−炭素二重結合の含有量を、水素添加の前後において、１Ｈ−ＮＭＲスペクトルを用いて算出した値である。
【００２４】
水添ブロック共重合体（Ｘ）の数平均分子量は、好ましくは２０，０００〜６００，０００であり、３５，０００〜４００，０００であるのがより好ましく、４０，０００〜３００，０００であるのがさらに好ましい。水添ブロック共重合体（Ｘ）の数平均分子量が２０，０００以上であれば、得られるコンパウンド樹脂の耐熱性が良好であり、一方、５００，０００以下であればコンパウンド樹脂の成形加工性が良好である。
【００２５】
水添ブロック共重合体（Ｘ）は、温度３０℃における５質量％トルエン溶液の粘度が好ましくは１，０００ｍＰａ・ｓ以下であり、より好ましくは５〜８００ｍＰａ・ｓ、さらに好ましくは１０〜５００ｍＰａ・ｓの範囲である。また、温度３０℃における１０質量％トルエン溶液の粘度が好ましくは５０，０００ｍＰａ・ｓ以下であり、より好ましくは２０〜２５，０００ｍＰａ・ｓ、さらに好ましくは１０〜１０，０００ｍＰａ・ｓの範囲である。
水添ブロック共重合体（Ｘ）は、温度３０℃における５質量％トルエン溶液の粘度が１，０００ｍＰａ・ｓ以下であれば、又は温度３０℃における１０質量％トルエン溶液の粘度が５０，０００ｍＰａ・ｓ以下であれば、得られるコンパウンド樹脂の成形加工性が良好である。
【００２６】
水添ブロック共重合体（Ｘ）は、本発明の目的及び効果を損なわない限り、分子鎖中及び／又は分子末端に、カルボキシル基、水酸基、酸無水物基、アミノ基、エポキシ基等の官能基を１種以上有していてもよい。
【００２７】
水添ブロック共重合体（Ｘ）は１種を単独で使用してもよいし、２種以上を併用してもよい。水添ブロック共重合体（Ｘ）を２種以上併用すると、得られるコンパウンド樹脂の粘度を調節できるため、成形加工性等を向上させることができる点で好ましい。
なお、水添ブロック共重合体（Ｘ）として市販のブロック共重合体を用いることができる。例えば、株式会社クラレ製の「セプトン１００１」、「セプトン１０２０」、「セプトン２００２」、「セプトン２００４」、「セプトン２００５」、「セプトン２００６」、「セプトン２０６３」、「セプトン２１０４」、「セプトン４０３３」、「セプトン４０５５」、「セプトン４０７７」、「セプトン４０９９」、「セプトンＨＧ２５２」、「セプトン８００４」、「セプトン８００６」、「セプトン８００７」、「セプトン８０７６」（いずれも商品名）が好ましいものとして挙げられる。
【００２８】
（水添ブロック共重合体（Ｘ）の製造方法）
水添ブロック共重合体（Ｘ）の水素添加前のブロック共重合体（Ｘ’）は、溶液重合法、乳化重合法又は固相重合法等により製造することができる。中でも溶液重合法が好ましく、例えば、アニオン重合やカチオン重合等のイオン重合法、ラジカル重合法等の公知の方法を適用できる。中でも、アニオン重合法が好ましい。アニオン重合法を用いた水添ブロック共重合体（Ｘ）の製造では、例えば、溶媒、アニオン重合開始剤、及び必要に応じてルイス塩基の存在下、芳香族ビニル化合物、共役ジエン化合物を逐次添加して、ブロック共重合体（Ｘ’）を得、次いでブロック共重合体（Ｘ’）を水素添加することにより、水添ブロック共重合体（Ｘ）を得ることができる。
【００２９】
上記方法において重合開始剤として用いられる有機リチウム化合物としては、例えば、メチルリチウム、エチルリチウム、ペンチルリチウム、ｎ−ブチルリチウム、ｓｅｃ−ブチルリチウム、ｔｅｒｔ−ブチルリチウム等のモノリチウム化合物及びテトラエチレンジリチウム等のジリチウム化合物等が挙げられる。
溶媒としては、アニオン重合反応に悪影響を及ぼさなければ特に制限はなく、例えば、シクロヘキサン、メチルシクロヘキサン、ｎ−ヘキサン、ｎ−ペンタン等の脂肪族炭化水素；ベンゼン、トルエン、キシレン等の芳香族炭化水素等が挙げられる。また、重合反応は、通常、０〜１００℃で０．５〜５０時間行う。
ルイス塩基は共役ジエン化合物由来の構造単位におけるミクロ構造を制御する役割がある。かかるルイス塩基としては、例えば、ジメチルエーテル、ジエチルエーテル、テトラヒドロフラン、ジオキサン、エチレングリコールジメチルエーテル、ピリジン、Ｎ，Ｎ，Ｎ’，Ｎ’−テトラメチルエチレンジアミン、トリメチルアミン、Ｎ−メチルモルフォリン等が挙げられる。ルイス塩基は、１種を単独で使用してもよいし、２種以上を併用してもよい。
【００３０】
上記した方法により重合を行った後、アルコール類、カルボン酸類、水等の活性水素化合物を添加して重合反応を停止させ、公知の方法にしたがって不活性有機溶媒中で水添触媒の存在下に水添して、水素添加物である水添ブロック共重合体（Ｘ）とすることができる。前述の通り、本発明においては、ブロック共重合体（Ｘ’）における前記重合体ブロック（Ｂ）が有する炭素−炭素二重結合の８０モル％以上が水素添加された水添ブロック共重合体（Ｘ）が好ましい。
【００３１】
水添反応は、水添触媒の存在下に、反応温度２０〜１００℃、水素圧力０．１〜１０ＭＰａの条件下で行うことができる。
水添触媒としては、例えば、ラネーニッケル；白金（Ｐｔ）、パラジウム（Ｐｄ）、ルテニウム（Ｒｕ）、ロジウム（Ｒｈ）、ニッケル（Ｎｉ）等の金属をカーボン、アルミナ、硅藻土等の担体に担持させた不均一触媒；ニッケル、コバルト等の第８族の金属からなる有機金属化合物とトリエチルアルミニウム、トリイソブチルアルミニウム等の有機アルミニウム化合物又は有機リチウム化合物等の組み合わせからなるチーグラー系の触媒；チタン、ジルコニウム、ハフニウム等の遷移金属のビス（シクロペンタジエニル）化合物とリチウム、ナトリウム、カリウム、アルミニウム、亜鉛又はマグネシウム等の有機金属化合物の組み合わせからなるメタロセン系触媒等が挙げられる。
【００３２】
このようにして得られた水添ブロック共重合体（Ｘ）は、重合反応液をメタノールなどに注ぐことにより凝固させた後、加熱又は減圧乾燥させるか、重合反応液を沸騰水中に注ぎ、溶媒を共沸させて除去するいわゆるスチームストリッピングを施した後、加熱又は減圧乾燥することにより取得することができる。
【００３３】
＜オイル（Ｙ）＞
本発明のコンパウンド樹脂は、４０℃における動粘度が２５ｍｍ２／ｓ以下のオイル（Ｙ）（以下、単に「オイル（Ｙ）」ともいう）を含有する。オイル（Ｙ）の４０℃における動粘度が２５ｍｍ２／ｓ以下であることにより、これを配合して得られるコンパウンド樹脂はベタツキ感がなく人肌に近い質感を有し、さらに引張応力を与えても破断し難く、形状戻り性も良好で高い耐久性を有する。当該動粘度が２５ｍｍ２／ｓを超えるオイルを用いた場合、得られるコンパウンド樹脂は人肌に近い質感が得られず、耐久性も低下する。
上記効果を得る観点から、オイル（Ｙ）の４０℃における動粘度は好ましくは２０ｍｍ２／ｓ以下、より好ましくは１５ｍｍ２／ｓ以下、さらに好ましくは１２ｍｍ２／ｓ以下である。オイル（Ｙ）の４０℃における動粘度の下限は特に制限はないが、好ましくは０．１ｍｍ２／ｓ以上である。
オイルの４０℃における動粘度はＪＩＳ  Ｋ８８０３：２０１１に準拠した方法で測定できる。
【００３４】
オイル（Ｙ）としては、例えば、パラフィン系プロセスオイル、ナフテン系プロセスオイル等の鉱物油；落花生油、ロジン等の植物油；アロマ系オイル；リン酸エステル；低分子量ポリエチレングリコール；流動パラフィン；低分子量エチレン、エチレン−α−オレフィン共重合オリゴマー、液状ポリブテン、液状ポリイソプレン又はその水素添加物、液状ポリブタジエン又はその水素添加物等の合成油；等が挙げられる。これらの中でも、水添ブロック共重合体（Ｘ）との相溶性の点からはパラフィン系プロセスオイル及びナフテン系プロセスオイルからなる群から選ばれる少なくとも１種が好ましく、パラフィン系プロセスオイルがより好ましい。これらは１種を単独で使用しても、２種以上を併用してもよい。
【００３５】
本発明のコンパウンド樹脂におけるオイル（Ｙ）の含有量は、水添ブロック共重合体（Ｘ）１００質量部に対して４５０〜１５００質量部である。コンパウンド樹脂中の水添ブロック共重合体（Ｘ）１００質量部に対するオイル（Ｙ）の含有量が４５０質量部未満の場合には人肌に近い質感が得られず、またコンパウンド樹脂成形品を伸長した後の形状戻り性に劣る。またオイル（Ｙ）の含有量が１５００質量部を超えると、コンパウンド樹脂成形品の引張耐久性が低下する。また成形性も低下することがある。
上記観点から、コンパウンド樹脂におけるオイル（Ｙ）の含有量は、水添ブロック共重合体（Ｘ）１００質量部に対して、好ましくは４５０〜１２００質量部、より好ましくは５００〜１１００質量部、さらに好ましくは６００〜１０００質量部、よりさらに好ましくは７００〜１０００質量部である。
【００３６】
また、本発明のコンパウンド樹脂における水添ブロック共重合体（Ｘ）とオイル（Ｙ）との合計含有量は、好ましくは６０質量％以上、より好ましくは７０質量％以上、さらに好ましくは８０質量％以上、よりさらに好ましくは８５質量％以上である。当該合計含有量が６０質量％以上であれば本発明の効果を有効に発現することができ、得られるコンパウンド樹脂の成形性も良好である。当該合計含有量の上限は１００質量％である。
【００３７】
＜その他の成分＞
本発明のコンパウンド樹脂は、前記水添ブロック共重合体（Ｘ）、オイル（Ｙ）以外に、本発明の効果が損なわれない範囲において、紫外線吸収剤、光安定剤、老化防止剤、酸化防止剤、着色剤、充填材、結晶核剤等の添加剤；水添クマロン・インデン樹脂、水添ロジン系樹脂、水添テルペン樹脂、脂環族系水添石油樹脂等の水添系樹脂；オレフィン及びジオレフィン重合体からなる脂肪族系樹脂等の粘着付与樹脂；水添ポリイソプレン、水添ポリブタジエン、水添スチレン−ブタジエンランダム共重合体、水添スチレン−イソプレンランダム共重合体、ブチルゴム、ポリイソブチレン、ポリブテン等の他の重合体を含有していてもよい。
上記の中でも、紫外線吸収剤、光安定剤、老化防止剤、着色剤、及び充填材からなる群から選ばれる少なくとも１種の添加剤を含有させることが好ましい。また本発明のコンパウンド樹脂は、人体模型に用いる観点からは少なくとも紫外線吸収剤、老化防止剤、及び着色剤を含有することが好ましい。
【００３８】
成形品の紫外線劣化を防止するために、本発明のコンパウンド樹脂に紫外線吸収剤を含有させることができる。
紫外線吸収剤としては、特に限定されるものではないが、例えば、フェニルサリシレート、ｐ−ｔ−ブチルフェニルサリシレート、ｐ−オクチルフェニルサリシレート等のサリチル酸系紫外線吸収剤；２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン、ビス（２−メトキシ−４−ヒドロキシ−５−ベンゾイルフェニル）メタン等のベンゾフェノン系紫外線吸収剤；２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’−５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’，５’−ジ−ｔ−アミルフェニル）ベンゾトリアゾール、２−（２’−ヒドロキシ−４’−オクトキシフェニル）ベンゾトリアゾール、２−〔２’−ヒドロキシ−３’−（３”，４”，５”，６”−テトラヒドロフタルイミドメチル）−５’−メチルフェニル〕ベンゾトリアゾール、２，２−メチレンビス〔４−（１，１，３，３−テトラメチルブチル）−６−（２Ｈ−ベンゾトリアゾール−２−イル）フェノール〕、２−（２’−ヒドロキシ−５’−メタクリロキシフェニル）−２Ｈ−ベンゾトリアゾール、２，２’−メチレンビス〔４−（１，１，３，３−テトラメチルブチル）−６−〔（２Ｈ−ベンゾトリアゾール−２−イル）フェノール〕〕等のベンゾトリアゾール系紫外線吸収剤；２−エチルヘキシル−２−シアノ−３，３’−ジフェニルアクリレート、エチル−２−シアノ−３，３’−ジフェニルアクリレート等のシアノアクリレート系紫外線吸収剤；ニッケルビス（オクチルフェニル）サルファイド、〔２，２’−チオビス（４−ｔ−オクチルフェノラート）〕−ｎ−ブチルアミンニッケル、ニッケルコンプレックス−３，５−ジ−ｔ−ブチル−４−ヒドロキシベンジル−リン酸モノエチレート、ニッケル−ジブチルジチオカルバメート等のニッケル系紫外線吸収剤等が挙げられる。
これらは単独で使用してもよく、２種以上を組み合わせて使用してもよい。中でも、紫外線吸収剤としてはベンゾトリアゾール系紫外線吸収剤が好ましい。
紫外線吸収剤の添加量は、コンパウンド樹脂中、通常０．１〜１０質量％、好ましくは０．２〜５質量％の範囲である。
【００３９】
光安定剤としては特に限定されるものではないが、例えば、ビス（２，２，６，６−テトラメチル−４−ピペリジル）セバケート、ＳａｎｏｌＬＳ−７７０（三共（株）製）、アデカスタブＬＡ−７７（（株）ＡＤＥＫＡ製）、スミソープ５７７（住友化学工業（株）製）、バイオソーブ０４（共同薬品（株）製）、Ｃｈｉｍａｓｓｏｒｂ９４４ＬＤ（ＢＡＳＦ社製）、Ｔｉｎｕｖｉｎ１４４（ＢＡＳＦ社製）、アデカスタブＬＡ−５２、アデカスタブＬＡ−５７、アデカスタブＬＡ−６７、アデカスタブＬＡ−６８、アデカスタブＬＡ−７７、アデカスタブＬＡ−８７（以上（株）ＡＤＥＫＡ製）、ＧｏｏｄｒｉｔｅＵＶ−３０３４（グッドリッチ（Ｇｏｏｄｒｉｃｈ）社製）等のヒンダードアミン系光安定剤（ＨＡＬＳ）等が挙げられる。
これらは単独で使用してもよく、２種以上を組み合わせて使用してもよい。
光安定剤の添加量は、コンパウンド樹脂中、通常０．１〜５質量％、好ましくは０．２〜３質量％の範囲である。
【００４０】
老化防止剤としては特に限定されるものではないが、例えば、２，６−ジ−ｔ−ブチル−ｐ−クレゾール、ブチル化ヒドロキシアニソール、２，６−ジ−ｔ−ブチル−４−エチルフェノール、ステアリル−β−（３，５−ジ−ｔ−ブチル−４−ヒドロキシフェニル）プロピオネート等のモノフェノール系老化防止剤；２，２−メチレンビス（４−メチル−６−ｔ−ブチルフェノール）、２，２−メチレンビス（４−エチル−６−ｔ−ブチルフェノール）、４，４−チオビス（３−メチル−６−ｔ−ブチルフェノール）、４，４−ブチリデンビス（３−メチル−６−ｔ−ブチルフェノール）、３，９−ビス〔１，１−ジメチル−２−〔β−（３−ｔ−ブチル−４−ヒドロキシ−５−メチルフェニル）プロピオニルオキシ〕エチル〕２，４，８，１０−テトラオキサスピロ［５．５］ウンデカン等のビスフェノール系老化防止剤；１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−〔メチレン−３−（３’，５’−ジ−ｔ−ブチル−４’−ヒドロキシフェニル）プロピオネート〕メタン、ビス〔３，３’−ビス−（４’−ヒドロキシ−３’−ｔ−ブチルフェニル）ブチリックアシッド〕グリコールエステル、１，３，５−トリス（３’，５’−ジ−ｔ−ブチル−４’−ヒドロキシベンジル）−Ｓ−トリアジン−２，４，６−（１Ｈ，３Ｈ，５Ｈ）トリオン、トコフェロール類等の高分子型フェノール系老化防止剤；ジラウリル３，３’−チオジプロピオネート、ジミリスチル３，３’−チオジプロピオネート、ジステアリル３，３’−チオジプロピオネート等の硫黄系老化防止剤；トリフェニルホスファイト、ジフェニルイソデシルホスファイト、フェニルジイソデシルホスファイト、４，４’−ブチリデン−ビス（３−メチル−６−ｔ−ブチルフェニルジトリデシル）ホスファイト、トリス（ノニルフェニル）ホスファイト、トリス（ジノニルフェニル）ホスファイト、ジイソデシルペンタエリスリトールジホスファイト、９，１０−ジヒドロ−９−オキサ−１０−ホスファフェナントレン−１０−オキサイド、１０−（３，５−ジ−ｔ−ブチル−４−ヒドロキシベンジル）−９，１０−ジヒドロ−９−オキサ−１０−ホスファフェナントレン−１０−オキサイド、１０−デシロキシ−９，１０−ジヒドロ−９−オキサ−１０−ホスファフェナントレン、トリス（２，４−ジ−ｔ−ブチルフェニル）ホスファイト、サイクリックネオペンタンテトライルビス（２，４−ジ−ｔ−ブチルフェニル）ホスファイト、サイクリックネオペンタンテトライルビス（２，６−ジ−ｔ−ブチル−４−メチルフェニル）ホスファイト、２，２−メチレンビス（４，６−ジ−ｔ−ブチルフェニル）オクチルホスファイト等のリン系老化防止剤；ジエチル（３，５−ジ−ｔ−ブチル−４−ヒドロキシベンジル）ホスホネート、エチルジ（３，５−ジ−ｔ−ブチル−４−ヒドロキシベンジル）ホスホネート、６−［３−（３−ｔ−ブチル−４−ヒドロキシ−５−メチルフェニル）プロポキシ］−２，４，８，１０−テトラ−ｔ−ブチルジベンゾ［ｄ，ｆ］［１，３，２］ジオキサホスフェフィン��のフェノールリン系老化防止剤が挙げられる。
また、その他の老化防止剤として、ポリ（２，２，４−トリメチル−１，２−ジヒドロキノリン）、６−エトキシ−１，２−ジヒドロ−２，２，４−トリメチルキノリン、１−（Ｎ−フェニルアミノ）−ナフタレン、スチレン化ジフェニルアミン、ジアルキルジフェニルアミン、Ｎ，Ｎ’−ジフェニル−ｐ−フェニレンジアミン、Ｎ−フェニル−Ｎ’−イソプロピル−ｐ−フェニレンジアミン、Ｎ，Ｎ’−ジ−２−ナフチル−ｐ−フェニレンジアミン、２−メルカプトベンズイミダゾール、２−メルカプトベンズイミダゾールの亜鉛塩、２−メルカプトメチルベンズイミダゾール、ジブチルジチオカルバミン酸ニッケル、サンノック（大内新興化学（株）製）、サンタイト（精工化学（株）製）、オゾガードＧ（川口化学（株）製）等が挙げられる。
これらは単独で使用してもよく、２種以上を組み合わせて使用してもよい。中でも、老化防止剤としてはフェノールリン系老化防止剤が好ましい。
老化防止剤の添加量は、コンパウンド樹脂中、通常０．１〜１０質量％、好ましくは０．５〜５質量％の範囲である。
【００４１】
着色剤としては、顔料及び染料等を用途及び着色目的に応じて適宜選択することができるが、耐候性の観点からは顔料が好ましい。顔料としては、有機顔料、無機顔料のいずれも用いることができる。
本発明のコンパウンド樹脂を人体模型に使用する場合は、例えば、肌色の顔料を含有させることができる。
着色剤の添加量は、コンパウンド樹脂中、通常０．０１〜１０質量％、好ましくは０．１〜５質量％の範囲であり、１種を単独で、又は２種以上を組み合わせて用いることができる。
【００４２】
充填材としては特に限定されるものではないが、例えば、木粉、パルプ、木綿チップ、アスベスト、ガラス繊維、炭素繊維、マイカ、クルミ殻粉、もみ殻粉、グラファイト、ケイソウ土、白土、シリカ（ヒュームドシリカ、沈降性シリカ、結晶性シリカ、溶融シリカ、ドロマイト、無水ケイ酸、含水ケイ酸等）、カーボンブラック等の補強性充填材；炭酸カルシウム、炭酸マグネシウム、ケイソウ土、焼成クレー、クレー、タルク、酸化チタン、ベントナイト、有機ベントナイト、酸化第二鉄、べんがら、アルミニウム微粉末、フリント粉末、酸化亜鉛、活性亜鉛華、亜鉛末、炭酸亜鉛及びシラスバルーン等の充填材；石綿、ガラス繊維及びガラスフィラメント、炭素繊維、ケブラー繊維、ポリエチレンファイバー等の繊維状充填材等が挙げられる。上記の中でも、炭酸カルシウムが好ましい。
これらは単独で使用してもよく、２種以上を組み合わせて使用してもよい。
充填材の添加量は、コンパウンド樹脂中、通常０．１〜１５質量％、好ましくは０．５〜１０質量％の範囲である。
【００４３】
本発明のコンパウンド樹脂の２５℃における比重は、人体に近い重量感を有する人体模型を得る観点から、好ましくは０．８５〜１．０５であり、より好ましくは０．８５〜１．００、さらに好ましくは０．８５〜０．９５の範囲である。コンパウンド樹脂の比重はＪＩＳ  Ｚ８８０７：２０１２に準拠した方法で測定できる。
【００４４】
＜コンパウンド樹脂の製造方法＞
本発明のコンパウンド樹脂の製造方法は特に制限されず、上記した水添ブロック共重合体（Ｘ）、オイル（Ｙ）、及び必要に応じ添加剤を、ミキシングロール、ニーダー、バンバリーミキサー、ブラベンダーミキサー、一軸又は二軸押出機等の混練装置を用いて溶融混練することにより行うことができる。混練は一般に１００〜２５０℃で行われる。
上記溶融混練を行った後、公知の方法で成形することにより、本発明のコンパウンド樹脂からなる成形体を製造できる。成形方法としては特に制限はなく、製造される成形体の大きさ、形状等に応じて適宜選択することができるが、例えば、射出成形、圧縮成形、注型成形、押出成形、キャスト成形、プレス成形などの成形方法を用いることができる。
【００４５】
＜用途＞
本発明のコンパウンド樹脂は後述する人体模型に対し好適であるが、そのエラストマー特性や耐久性を利用して、その他の用途にも使用することができる。例えば、緩衝材、制振材、シーリング材、粘着材、放熱材、封止材、伸縮材、断熱材、防音材、遮音材、導光材、包装材、シューズ、ジャケット、プロテクター、ヘルメット、義肢、義足、マット、パッド、ベッド、マットレス、枕、車椅子、チャイルドシート、ベビーカー、携帯電話、デジタルカメラ、パソコン、ゲーム機、ナビゲーションシステム、家電、電動工具、産業用機器、ロボット、自動車、船舶、航空機、モーター、発電機、太陽電池、光ファイバーケーブル、光ファイバーコネクター、家具、文具、玩具、シューズ用中敷、窓枠、キャンドル、食品模型など、幅広い分野において有効に使用することができる。
【００４６】
［人体模型］
本発明の人体模型は、前述した本発明のコンパウンド樹脂を含むことを特徴とする。当該コンパウンド樹脂は比重が人体に近く、人肌や内臓に近い質感を有し、さらに高い耐久性を有するため、人体模型に好適に用いられる。
本発明の人体模型は当該コンパウンド樹脂からなる人体模型でもよく、その一部が本発明のコンパウンド樹脂により構成された人体模型でもよい。また、本明細書における人体模型は人体の全身に係るものに限られず、人体の一部にかかる模型も包含する。
特に、本発明のコンパウンド樹脂は人肌や内臓に近い質感を有していることから、本発明の人体模型は上記コンパウンド樹脂により構成された、皮膚、脂肪、臓器、筋肉、及び血管からなる群から選ばれる少なくとも１つの部位を含むものであることが好ましい。
人体模型の製造方法には特に制限はなく、例えば、前述の方法で製造したコンパウンド樹脂を、所望の形状を有する鋳型を用いて成形することにより製造できる。
本発明の人体模型は、より人体に近い質感及び重量感を有し、さらに高い耐久性を有していることから、医療用ファントム用途又は医療用シミュレータ用途の人体模型として好適である。
【実施例】
【００４７】
以下、本発明を実施例により具体的に説明するが、本発明はこれらの実施例に限定されない。なお、実施例及び比較例中の各物性は、以下の方法により測定又は評価した。【００４８】
＜水素添加率、スチレン由来の構造単位の含有量＞
１Ｈ−ＮＭＲ測定によって求めた。
・装置：核磁気共鳴装置「Ｌａｍｂｄａ−５００」（日本電子株式会社製）
・溶媒：重水素化クロロホルム【００４９】
＜オイルの粘度（４０℃）＞
ＪＩＳ  Ｋ８８０３：２０１１に準拠した方法で、４０℃におけるオイルの動粘度（ｍｍ２／ｓ）を測定した。【００５０】
＜比重＞
各例で得られたコンパウンド樹脂の比重は、ＪＩＳ  Ｚ８８０７：２０１２に準拠した方法で２５℃において測定した。【００５１】
＜成形性＞
各例で得られたコンパウンド樹脂の射出成形シート（横×縦×厚みが１００ｍｍ×３０ｍｍ×１ｍｍ）をサンプルとして、横×縦のサンプル表面を観察して、クレーターの有無で評価した。
成形性の判定基準は下記である。
◎：クレーター無し（表面が綺麗）
○：クレーター１〜３か所
△：クレーター４か所以上【００５２】
＜引張耐久試験＞
各例で得られたコンパウンド樹脂の射出成形シート（横×縦×厚みが１００ｍｍ×３０ｍｍ×１ｍｍ）をサンプルとして使用し、横の長さが２００ｍｍになるまで伸長（２００％伸長）した後、元のサイズまで戻す操作を１回とし、この操作を１００回、３００回及び５００回繰り返し行った時の、サンプル破断の有無及びサンプルの伸長幅を測定した。評価結果は、３つのサンプルで測定した値の平均値とした。
総合評価の判定基準は下記である。
◎：５００回試験後のサンプルの伸長幅が０．１ｍｍ以下
○：５００回試験後のサンプルの伸長幅が０．１ｍｍ超、０．２ｍｍ以下
△：５００回試験後のサンプルの伸長幅が０．２ｍｍ超、０．３ｍｍ以下
×：５００回試験後のサンプルの伸長幅が０．３ｍｍ超【００５３】
＜形状戻り試験＞
各例で得られたコンパウンド樹脂の射出成形シート（横×縦×厚みが１００ｍｍ×３０ｍｍ×１ｍｍ）をサンプルとして使用し、横１００ｍｍに対して１５０％（１５０ｍｍ）及び２００％（２００ｍｍ）となるように伸長した状態で４８時間放置した後、元のサイズまで戻した時のサンプル幅を測定した。評価結果は、３つのサンプルで測定した値の平均値とした。判定基準は下記である。
○：１００ｍｍ（元の状態）
△：１００ｍｍ超１０５ｍｍ以下（伸長幅が５ｍｍ以内）
×：１０５ｍｍ超（伸長幅が５ｍｍ超）【００５４】
＜官能評価＞
各例で得られたコンパウンド樹脂の射出成形シート（横×縦×厚みが１００ｍｍ×３０ｍｍ×１ｍｍ）について、下記３点について官能評価を行った。官能評価は、モニター１０人の評価点数を集計し、その平均値を評価結果とした。
評価点数は次の通りである；非常に優れる（５点）、優れる（４点）、普通（３点）、あまりよくない（２点）、よくない（１点）。
（人肌感）
上記射出成形シートを指で押した反発力が人肌に近いか評価した。
（外観）
肌色の顔料を練り込んだ上記シートに対して、発色のよさを評価した。
（伸び）
上記シートを２００％まで引っ張り、伸びやすさを評価した。
上記の中でも「人肌感」の評価が重要である。人肌感の評価については、４．０点以上を合格点とする。【００５５】
［実施例で使用したコンパウンド樹脂原料］
以下に、各例で用いた各成分の詳細を示す。
〔水添ブロック共重合体（Ｘ）〕
セプトン４０５５（商品名）、株式会社クラレ製、ポリスチレン−ポリ（１，３−ブタジエン／イソプレン）−ポリスチレン［スチレン由来の重合体ブロック含有量：３０質量％］の水素添加物である水添トリブロック共重合体、５質量％トルエン溶液粘度（３０℃）：９０ｍＰａ・ｓ
セプトン４０３３（商品名）、株式会社クラレ製、ポリスチレン−ポリイソプレン−ポリスチレン［スチレン由来の重合体ブロック含有量：３０質量％］の水素添加物である水添トリブロック共重合体、１０質量％トルエン溶液粘度（３０℃）：５０ｍＰａ・ｓ
セプトン４０７７（商品名）、株式会社クラレ製、ポリスチレン−ポリ（１，３−ブタジエン／イソプレン）−ポリスチレン［スチレン由来の重合体ブロック含有量：３０質量％］の水素添加物である水添トリブロック共重合体、５質量％トルエン溶液粘度（３０℃）：３００ｍＰａ・ｓ
セプトン４０９９（商品名）、株式会社クラレ製、ポリスチレン−ポリ（１，３−ブタジエン／イソプレン）−ポリスチレン［スチレン由来の重合体ブロック含有量：３０質量％］の水素添加物である水添トリブロック共重合体、５質量％トルエン溶液粘度（３０℃）：６７０ｍＰａ・ｓ【００５６】
〔オイル（Ｙ）〕
ＣＡＲＮＡＴＩＯＮ（商品名）、ｓｏｎｎｅｂｏｒｎ社製、パラフィン系プロセスオイル、動粘度（４０℃）：１１ｍｍ２／ｓ
ＫＦ−５０（商品名）、ＳＥＯＪＩＮ  ＣＨＥＭＩＣＡＬ社製、パラフィン系プロセスオイル、動粘度（４０℃）：７．５ｍｍ２／ｓ
ＰＷ−３２（商品名）、出光興産株式会社製、パラフィン系プロセスオイル、動粘度（４０℃）：３０ｍｍ２／ｓ
ＰＷ−９０（商品名）、出光興産株式会社製、パラフィン系プロセスオイル、動粘度（４０℃）：９０ｍｍ２／ｓ【００５７】
実施例１（コンパウンド樹脂及びその成形品の製造）
二軸押出機（口径４６ｍｍ、Ｌ／Ｄ＝４６）を使用して、表１に示す配合の水添ブロック共重合体（Ｘ）及びオイル（Ｙ）、並びに、添加剤として紫外線吸収剤、光安定剤、老化防止剤、充填剤（炭酸カルシウム）、顔料を混合して、２００℃で溶融混練し、コンパウンド樹脂を得た。添加剤の合計量はコンパウンド樹脂の１０質量％とした。
このコンパウンド樹脂を用いて、射出成形機（２００℃）で、横×縦×厚みが１００ｍｍ×３０ｍｍ×１ｍｍとなるように金型で成形し、射出成形シートを作製した。
作製したシートを用いて、前記評価を行った。結果を表１に示す。【００５８】
実施例２〜１３、比較例１〜６
水添ブロック共重合体（Ｘ）及びオイル（Ｙ）の配合を表１に示すとおりに変更したこと以外は、実施例１と同様の方法でコンパウンド樹脂及び射出成形シートを作製し、前記評価を行った。結果を表１に示す。【００５９】
比較例７
旭化成ワッカーシリコン株式会社製のシリコーン樹脂を、横×縦×厚みが１００ｍｍ×３０ｍｍ×１ｍｍとなるように金型で成形し、射出成形シートを作製した。作製したシートを用いて、前記評価を行った。結果を表１に示す。【００６０】
比較例８
エッチ・アンド・ケー株式会社製のウレタン樹脂を横×縦×厚みが１００ｍｍ×３０ｍｍ×１ｍｍとなるように金型で成形し、射出成形シートを作製した。作製したシートを用いて、前記評価を行った。結果を表１に示す。【００６１】
比較例９
株式会社コバヤシ製の軟質塩化ビニル樹脂を横×縦×厚みが１００ｍｍ×３０ｍｍ×１ｍｍとなるように金型で成形し、射出成形シートを作製した。作製したシートを用いて、前記評価を行った。結果を表１に示す。【００６２】
【表１】
2018097311.tif 000002
【００６３】
表１に示すように、本発明のコンパウンド樹脂からなる成形品（シート）は引張耐久性が高く、伸長後の形状戻り性も良好であり、質感や外観が人肌と近い（実施例１〜１３）。特に、従来人体模型に用いられているシリコーン樹脂、ウレタン樹脂、軟質塩化ビニル樹脂（比較例７〜９）と比較するとその効果は顕著である。比較例７〜９の樹脂は比重が人肌よりも遥かに高く、官能評価においても低い結果となった。
水添ブロック共重合体（Ｘ）１００質量部に対するオイル（Ｙ）の含有量が４５０質量部未満である比較例１では、形状戻り性、人肌感が低下し、オイル（Ｙ）の含有量が１５００質量部を超える比較例２では引張耐久性が不十分であった。また、オイルの粘度が高い比較例３〜６では引張耐久性、２００％伸長後の形状戻り性が低下し、人肌感などの官能評価も実施例より低い結果となった。
【産業上の利用可能性】
【００６４】
本発明のコンパウンド樹脂は比重が人体に近く、人肌や内臓に近い質感を有し、さらに高い耐久性を有するため、人体模型への用途展開、特に医療用ファントム用途又は医療用シミュレータに搭載する擬似生体素材として有用である。
【国際調査報告】
2018097311.tif 000003
2018097311.tif 000004
2018097311.tif 000005
2018097311.tif 000006